(57)【要約】【課題】薄手で柔軟性とドレープ性に富んだ生地に対して、スライドファスナーの縫製時にも、また縫製後においても、生地に良く馴染み、しかもスライドファスナーとしてのテープ強度や噛合強度が確保される柔軟性とソフト感とを兼ね備えたファスナーテープとストリンガーとを提供する。【解決手段】テープ主体部（Ａ）  とファスナーエレメント取付部（Ｂ）  とを有する経編組織又は織組織よりなるスライドファスナー用の編織ファスナーテープにあって、同ファスナーテープの構成糸条である経糸（１，２，１１，２１）  及び緯糸（３，１２，１３，２２）がマルチフィラメント糸条から構成している。しかも、前記経糸（１，２，１１，２１）  の構成フィラメントの単繊維繊度を１．０〜２．０ｄＴｅｘとし、前記緯糸（３，１２，１３，２２）の構成フィラメントの単繊維繊度が２．０〜５．０ｄＴｅｘとして、従来の構成フィラメントの１／４以下の単繊維繊度にしている。【選択図】図１
2004351085.tif 000002
【特許請求の範囲】
【請求項１】
テープ主体部（Ａ）  とファスナーエレメント取付部（Ｂ）  とを有する経編組織又は織組織よりなるスライドファスナー用の編織ファスナーテープにあって、
同ファスナーテープの構成糸条である経糸（１，２，１１，２１）  及び緯糸（３，１２，１３，２２）がマルチフィラメント糸条からなり、
前記経糸（１，２，１１，２１）  の構成フィラメントの単繊維繊度が１．０〜２．０ｄＴｅｘであり、
前記緯糸（３，１２，１３，２２）の構成フィラメントの単繊維繊度が２．０〜５．０ｄＴｅｘである、ことを特徴とするスライドファスナー用のファスナーテープ。
【請求項２】
前記エレメント取付部（Ｂ）  を構成する糸条の乾熱収縮率が１０〜２０％であり、テープ主体部（Ａ）  を構成する糸条の乾熱収縮率が７〜１３％である請求項１記載のファスナーテープ。
【請求項３】
ファスナーテープの編織成と同時に、前記エレメント取付部（Ｂ）  に芯紐（２３）が織り込まれ又は編み込まれてなる請求項１又は２記載のファスナーテープ。
【請求項４】
請求項１又は２記載のファスナーテープのファスナーエレメント取付部（Ｂ）  に沿って多数のファスナーエレメント（Ｅ）  を有するファスナー用ストリンガーであって、
前記多数のファスナーエレメント（Ｅ）  が、単一のモノフィラメントを前記ファスナーテープの編織成と同時に連続して織り込み又は編み込んで形成され、
各ファスナーエレメント（Ｅ）  はエレメント固定経糸（１１，２１）  により前記ファスナーエレメント取付部（Ｂ）  に固定されてなり、
前記エレメント固定経糸（１１，２１）  はテープ主体部（Ａ）  の構成糸条である経糸（１，２１）の太さの１．５〜５．０倍の糸条からなる、
ことを特徴とするスライドファスナー用ストリンガー。
【請求項５】
請求項１又は２記載のファスナーテープのファスナーエレメント取付部（Ｂ）  に沿って多数のファスナーエレメント（Ｅ）  を有するファスナー用ストリンガーであって、
前記多数のファスナーエレメント（Ｅ）  が単一の合成樹脂製モノフィラメントを成形して得られる連続状のエレメント列（ＥＲ）から構成され、
同エレメント列（ＥＲ）がファスナーテープの前記エレメント取付部（Ｂ）  に縫工により取り付けられてなる、
ことを特徴とするスライドファスナー用ストリンガー。
【請求項６】
前記ファスナーエレメント列（ＥＲ）がコイル状に成形されてなり、同コイル状のファスナーエレメント列（ＥＲ）の内部空間に芯紐（１４）が挿通されてなる請求項５記載のストリンガー。
【請求項７】
請求項３記載のファスナーテープのファスナーエレメント取付部（Ｂ）  に沿って多数のファスナーエレメント（Ｅ）  が取り付けられてなるファスナー用ストリンガーであって、
前記ファスナーエレメント（Ｅ）  が金属材料から構成されてなることを特徴とするファスナー用ストリンガー。
【発明の詳細な説明】
【０００１】
【発明の属する技術分野】
本発明は、スライドファスナー用の編織テープ及び同テープにファスナーエレメントが取り付けられたファスナー用ストリンガーに関し、具体的にはファスナーテープに対するエレメントの縫工が容易で且つ正確にでき、ドレープ性に優れ、柔軟性及び優れた風合もつスライドファスナー用編織テープと同テープを使った噛合強度の高いファスナー用ストリンガーに関する。
【０００２】
【従来の技術】
従来のスライドーファスナーのファスナーテープは、通常、細幅織機を用いて織成されるか、或いは経編機により編成されて製造される。また、これらのファスナーテープの各種のファスナーエレメントを取り付けたファスナー用ストリンガーは、前記ファスナーテープの一側縁部に配されるエレメント取付部に沿って合成樹脂からなるコイル又はジグザグ状の連続状エレメントを縫工により取り付け、又はファスナーテープの編織成と同時にスタンピング成形などによりエレメントの噛合頭部、同噛合頭部の両端から延びる上下脚部、及び隣接するエレメント間の上下脚部の端部を連結する連結部が形成されたモノフィラメントを編織込み、或いは芯紐部を編織込まれたファスナーテープに単体からなる多数の金属製又は合成樹脂製のエレメントを植付けることにより製造される。
【０００３】
これらのファスナーテープの素材には、ポリエステルからなるマルチフィラメント糸条が多く使われている。同マルチフィラメント糸条の太さは、通常、１１０ｄＴｅｘ−２４ｆ、１６７ｄＴｅｘ−３６ｆ、３３０ｄＴｅｘ−７２ｆ、５０１ｄＴｅｘ−１０８ｆなど、いずれもマルチフィラメントを構成するフィラメントの単繊維繊度は４．６ｄＴｅｘと太いフィラメントが使われている。また、織テープにあっては、緯糸の打込み本数（打込み回数／２．５４ｃｍ）は４０〜６０（本／２．５４ｃｍ）であり、編テープの場合は鎖編糸やトリコット編糸などのウェールを構成する糸条には比較的細い糸（７８ｄＴｅｘ−２４ｆなど）を用いているが、緯挿入糸などには１１０ｄＴｅｘ−２４Ｆ、１６７ｄＴｅｘ−３６ｆなど、単繊維繊度が４，６ｄＴｅｘを越えるような太い糸条を用いている。また、芯紐（燃紐、ニットコード）の構成糸条にも、編織テープと同様の糸条が使われており、１６７ｄＴｅｘ−３６ｆ、３３０ｄＴｅｘ−７２ｆ、５０１ｄＴｅｘ−１０８ｆの糸条が組み合わされて使われる。
【０００４】
【発明が解決しようとする課題】
このような単繊維繊度の太いフィラメントを使ったスライドファスナー用テープ及びストリンガー自体は強固で硬くファスナー強度にも優れており、鞄や袋物などに使われている比較的硬い素材からなる重厚な基布や生地への取付けが容易で縫製もしやすい。また、ストリンガー自体が硬いことと相まって、それなりにバランスがとれていた、しかしながら、近年は柔軟かつソフトでドレープ性の優れだファッション性の富む婦人服や子供服等が重用されるようになってきている。
【０００５】
これらの柔軟性とドレープ性に優れだ生地に、上述のような硬直なスライドファスナーを縫製した場合、特にファスナーの裏面が直接肌に接触し不快感を生じる。また、柔らかい生地などに縫製されるファスナーが硬いと、その硬直性のため生地が反り返り、突張り現象が生じ、ワンピース、スカートなどのウエスト部や背中などの曲線美が出せず改善が求められていた。
【０００６】
従来も、ストリンガー又はファスナーテープを柔らかくする方法として、例えば織テープであれば、緯糸の打込み密度（本数）を粗くするか、染色工程においてアルカリなどによる減耗加工や柔軟加工など特殊な加工処理を行って、柔軟性のあるストリンガーを製造していたが、この加工に起因するコスト高や、スライドファスナー自体の強度低下が避けられなかった。
【０００７】
本発明は、こうした課題を解決すべくなされたものであり、その具体的な目的は、柔軟性とドレープ性に富んだ生地に対して、スライドファスナーの縫製時にも、また縫製後においても、生地に良く馴染み、しかもスライドファスナーとしてのテープ強度や噛合強度が確保される柔軟性とソフト感とを兼ね備えたファスナーテープとストリンガーを提供することにある。
【０００８】
【課題を解決するための手段及び作用効果】
本発明の対象となるスライドファスナーのファスナーテープ及びストリンガーは、織成又は編成により得られる。織成は整列する多数の経糸の一部を織組織に従って上げ下げして開口を作り、その開口に緯糸を打ち込むことにより織物を製造する。ファスナーテープは、通常、キャリアなどを使った細幅織機をもって織成するため、同じ開口内を緯糸が往復して一本の緯糸となる。したがって、こうした細幅織機により織られたファスナーテープでは２本の糸が双糸となって一本の緯糸を構成する。
【０００９】
一方、編成により得られるファスナーテープは、その殆どが経編テープであって、編組織に従ってテープの長さ方向に延びコースごとに編目を作りウェールを形成する鎖編糸、トリコット編糸などの経編糸、また隣接するウェール間を連結してテープの幅方向に延びコースを形成する緯挿入糸やサテン編糸などの緯編糸により構成される。
【００１０】
そのため、本発明にあって「経糸」とは、織テープであれば経織糸を、編テープであれば鎖編糸やトリコット編糸などの経編糸を含み、「緯糸」とは、織テープであれば緯織糸を、編テープであれば緯挿入糸などの緯編糸を含んでいる。
【００１１】
本発明の１の基本構成は、テープ主体部Ａとファスナーエレメント取付部Ｂとを有する経編組織又は織組織よりなるスライドファスナー用の編織ファスナーテープにあって、同ファスナーテープの構成糸条である経糸及び緯糸がマルチフィラメント糸条からなり、前記経糸の構成フィラメントの単繊維繊度が１．０〜２．０ｄＴｅｘであり、前記緯糸の構成フィラメントの単繊維繊度が２．０〜５．０ｄＴｅｘであることを特徴とするスライドファスナー用のファスナーテープにある。
【００１２】
本発明における特徴部分は、経糸及び緯糸のいずれにも従来では使われることがなかった極めて細い単繊維繊度をもつ多数のフィラメントからなるマルチフィラメント糸条を使う点にある。従来のこの種の糸条は、既述したとおり、経糸も緯糸も、その構成フィラメントの単繊維繊度が４．６ｄＴｅｘ以上であるが、本発明による少なくとも経糸には、その構成フィラメントの単繊維繊度を１．０〜２．０ｄＴｅｘと１／２以下の細いフィラメントを使っており、緯糸にあっても太くて５．０ｄＴｅｘであるフィラメントを使う場合もあるが、通常は２．０ｄＴｅｘから４．０ｄＴｅｘ程度の太さのフィラメントが使われる。しかも、本発明における前記マルチフィラメント糸条のトータル太さは、従来の経糸や緯糸に使われる太さと変わるところがない。
【００１３】
このように本発明にあっては、経糸及び緯糸に従来と変わらない太さをもつ糸条を使っているにもかかわらず、その糸条の構成フィラメントに従来のフィラメントと比較して１／２以下の単繊維繊度の多数のフィラメントを使っているため、編織成により得られる編織テープが極めて柔軟性とドレープ性に優れ、そのストリンガーを薄手で柔軟な生地などに縫製により取り付けても、スライドファスナーが生地によく馴染み、美しいウエストラインなどを表出させることができるようになる。なお、本発明に使われるマルチフィラメント糸条には柔軟性やソフト感、或いはドレープ性を確保するために、実質的に撚りが施されていないことが望ましく、特にテクスチャードヤーンを使うことが好ましい。
【００１４】
また本発明にあっては、経糸及び緯糸として、上述のごとく相対的に極めて細い多数のフィラメントから構成される通常の太さをもつマルチフィラメント糸条を使っているため、糸条強度は従来と殆ど変わるところがないにも関わらず、例えば編織テープに編織成されたときには、各糸条の構成フィラメントが横に拡がり、偏平状となるため、例えば織密度や編密度を粗く編織成しても、経糸及び緯糸間、或い編目間に空隙が生じず、緻密で形態的に安定した編織テープが得られる。なお、本発明にあって緯糸の構成フィラメントに経糸のそれよりも太い単繊維繊度のフィラメントを使う理由は、テープ幅方向にある程度の腰をもたせて、シワや折れの防止と生地の噛み込みを抑えるためであるが、それでも従来の単繊維繊度よりは細いフィラメントが使われている。
【００１５】
更に、本発明にあっては上記エレメント取付部を構成する糸条の乾熱収縮率を１０〜２０％に設定し、テープ主体部を構成する糸条の乾熱収縮率を７〜１３％に設定することが好ましい。このようにエメント取付部を構成する糸条の乾熱収縮率をテープ主体部を構成する糸条の乾熱収縮率よりも相対的に大きく設定すると、熱セット時の収縮の違いにより、エメント取付部の長さ方向の伸縮性がテープ主体部における長さ方向の伸縮性よりも若干小さくなり、エレメント取付部に沿って取り付けられるエレメント間のピッチが安定化して、折り曲げや突き上げ力が作用しても噛合割れなどが発生せず、所要の噛合強度が得られる。また、同時にストリンガーのテープ主体部を生地などに縫製するとき、生地の伸縮性に合わせて伸縮され、容易に縫製することができるようになる。
【００１６】
エレメント取付部における糸条の乾熱収縮率が１０〜２０％の範囲を外れると、最適なバイアスができにくくなり、また柔軟性にも影響がでる。ここで、バイアスとは最終仕上がり製品としてのファスナー用ストリンガーにおいて、ファスナーエレメン列の取付側縁部が凹んで湾曲する形状をいう。
【００１７】
更に本発明にあっては、ファスナーテープの編織成と同時に、前記エレメント取付部に芯紐が織り込まれ又は編み込まれる場合がある。既述したとおり、ファスナーテープに対するエレメントの取付けには、縫製による場合、同時織り込み又は編込みによる場合、或いは金属の単体からなるエレメントを加締め又は合成樹脂材料からなる単体のエレメントをファスナーテープ上に直接射出成形する場合がある。この最後の金属製エレメントや合成樹脂の成形エレメントをファスナーテープに取り付けるとき、エレメントがファスナーテープにしっかりと取り付けられるように、芯紐をエレメント取付部に沿って予め固定することがある。本発明では、その芯紐をファスナーテープの編織成と同時に、そのエレメント取付部に沿って組紐や編紐からなる芯紐を編り込み又は織り込んでいる。このときの芯紐の構成糸条にも、他の糸条と同様に多数の細いフィラメントからなるマルチフィラメント糸条が使われる。
【００１８】
本発明の２つ目の基本構成は、前述の基本構成を備えたファスナーテープのファスナーエレメント取付部に沿って多数のファスナーエレメントを有するファスナー用ストリンガーであって、前記多数のファスナーエレメントが、単一のモノフィラメントを前記ファスナーテープの編織成と同時に連続して編み込み又は織り込まれ、各ファスナーエレメントはエレメント固定締糸により前記ファスナーエレメント取付部に固定されてなり、前記エレメント固定締糸はテープ主体部（Ａ）  の構成糸条である経糸の太さの１．５〜５．０倍の糸条からなることを特徴とするスライドファスナー用ストリンガーにある。
【００１９】
先ず、本発明にあっては既述した上記ファスナーテープ、すなわち経糸及び緯糸が従来よりも細い単繊維繊度をもつ多数のフィラメントから構成されるマルチフィラメント糸条を使うことと、モノフィラメントから多数のファスナーエレメントが連続してファスナーテープに編み込まれ又は織り込まれる方式のストリンガーであることを前提にしている。このとき、ファスナーエレメントをファスナーテープに固定するため、エレメント取付部の経糸と共に経方向に配されるエレメント固定締糸により各エレメントの脚部をファスナーテープの地組織に締付け固定する。本発明では、前記前提の下に同エレメント固定締糸をテープ主体部の構成糸条である経糸の太さの１．５〜５．０倍である糸条が使われる。
【００２０】
このエレメント固定締糸もまた、他の糸条と同様に多数の細いフィラメントから構成されたマルチフィラメント糸条を使うことが好ましい。前記エレメント固定締糸に多数の細いフィラメントから構成されるマルチフィラメント糸条を使うと、テープ方向の柔軟性が確保されることは当然としても、更にはエレメントの脚部を締め付けるとき、多数のフィラメントが糸幅方向に拡がり、前記脚部の押付力が向上するばかりでなく、同脚部を被覆して外部から見えないようにすることができるため、特にエレメントが衣服などの内側に入る隠しスライドファスナーには好適である。
【００２１】
【発明の実施形態】
以下、本発明の代表的な実施形態を図示実施例に基いて具体的に説明する。
図１は本発明の編込み隠しスライドファスナーにおける代表的な実施例の編み組織図を示しており、図２は同実施例に使用する編糸単位の組織図、図３は連続状ファスナーエレメント列の取付状態とテープの折曲形態とを示したものである。
【００２２】
本発明の編込み隠しスライドファスナーは、１列の針床をもつ、例えばラッセル編機などの経編機によって編成されるもので、図２に示すごとく、そのテープ主体部Ａの地組織は、１−０／０−１の鎖編糸１と、１−２／１−０のトリコット編糸２と、ファスナーテープ４の３ウェールＷにまたがってジグザグ状に挿入される０−０／３−３の緯挿入編糸３とから構成される。そして、左右一対のファスナーテープ４，４’の長手側縁部の３列のウェールＷ１  〜Ｗ３  からなるエレメント取付部Ｂは、１−２／１−０のトリコット編糸が排除されて、１−０／０−１の鎖編糸１１と、ファスナーテープ４の３ウェールＷ１  〜Ｗ３  及びウェールＷ３  に隣接するテープ主体部Ａの２列のウェールＷ４  ，Ｗ５  に跨がってジグザグ状に挿入される０−０／３−３の緯挿入編糸１２と、テープ主体部Ａには存在しない同緯挿入編糸１２と交差するように同じくファスナーテープ４の２ウェールＷ１  ，Ｗ２  とＷ３  ，Ｗ４  とに跨がってそれぞれジグザグ状に挿入される２−２／０−０の逆緯挿入編糸１３とから構成される。
【００２３】
なお、これらの編組織は図１〜図３に示す組織に限定されるものではなく、例えばファスナーテープ４のエレメント取付部ＢのウェールＷ２  及びＷ２  を構成する固定用鎖編糸１１のニードルループに、図２に示すような０−０／１−１の組織からなる経挿入糸１４をジグザグ状に経方向に編み込んだり、図示を省略したが０−２／２−０の二目編糸を編み込むこともできる。
【００２４】
一方、コイル状ファスナーエレメント列ＥＲを構成する噛合頭部Ｅｈと隣接する上下脚部Ｅｌ１  ，Ｅｌ２  同士を連結する連結部Ｅｃとを予め賦形したナイロン、ポリエステル等からなる合成樹脂製モノフィラメント５が、上記エレメント取付部Ｂにおいて最も外側に配されるウェールＷ１  に隣接する２ウェールＷ２  ，Ｗ３  に跨がって、前記噛合頭部Ｅｈをテープ主体部Ａに向けるとともに連結部Ｅｃをエレメント取付部Ｂの外側に向けて、１コースＣを飛ばしながら同一コース内を横方向に往復動して走行し、図１に破線で示すごとく各ファスナーエレメントＥの上下脚部Ｅｌ１  ，Ｅｌ２  を、エレメント取付部Ｂの地組織を構成する前記２ウェールＷ２  ，Ｗ３  において１−０／０−１の２本の固定用鎖編糸１１，１１のニードルループにより押え付けるように編成して、ファスナーテープの編成と同時にファスナーエレメント列ＥＲとして連続して編み込んでいる。
【００２５】
かかる編組織を備えた本実施例によるストリンガーＳは、図１に示す折曲線Ｌに沿ってファスナーエレメント列ＥＲを外側にしてファスナーテープ４がＵ字状に折り曲げられて熱セットされる。すなわち、本実施例にあって、上記エレメント取付部Ｂの最もテープ主体部側のエレメント固定用のウェールＷ３  に隣接するテープ主体部ＡのウェールＷ４  に沿って折曲げられて折曲部Ｄを構成し、同ウェールＷ４  に隣接するテープ主体部ＡのウェールＷ５  との間に形成される溝Ｃに沿って被着体に縫糸をもって縫製される。
【００２６】
そして本実施例によれば、ファスナー用ストリンガーのテープ主体部Ａを構成する経編糸（ウェールＷ５  ，Ｗ６  ，…，Ｗｎ−１  ）の編糸（鎖編糸１、トリコット編糸２）には、同一太さの単一のマルチフィラメント糸が使われており、それぞれの太さを８４ｄＴｅｘとしており、７２本の細いフィラメントから構成されている。すなわち、これらの地組織の大部分を構成する鎖編糸１及びトリコット編糸２を構成する各マルチフィラメント糸の各フィラメント単位の単繊維繊度は１．０〜２．０ｄＴｅｘと極めて細い。一方、地組織を構成する緯挿入編糸３にはマルチフィラメントからなる嵩高加工糸が使われており、その太さは１００ｄＴｅｘと前記鎖編糸１及びトリコット編糸２と比較すると僅かに太く設定され、その構成フィラメント数は４８本と、他の編糸の構成フィラメント本数よりも少なく、各フィラメントの単繊維繊度を２．１ｄＴｅｘと大きくしている。なお、エレメント取付部Ｂの最も外側に配されるウェールＷ１  を構成する鎖編糸もテープ主体部Ａの鎖編糸１と同じ種類の編糸が使われており、またテープ主体部Ａの最も外側に配されるウェールＷｎ  を構成する鎖編糸については、その端縁の耳形態と強度を保持すべく上記固定用鎖編糸１１と同じ種類の編糸が使われている。
【００２７】
しかして、このテープ主体部Ａを構成する大部分の領域に形成されるウェールの厚みは、鎖編糸１及びトリコット編糸２と緯挿入編糸３により構成されるため、各ウェールを構成するトータル糸条の太さは８４×２＋１１０（＝２７８）ｄＴｅｘとなる。因みに、こうして形成される各ウェール間の溝は緯挿入編糸３の繊度に依存するため、略１１０ｄＴｅｘの溝厚みとなる。
【００２８】
こうして本実施例に係るストリンガーは、全ての構成編糸が多数のフィラメントから構成され、その単繊維繊度が従来の１／４程度小さい、特にその緯挿入編糸３に嵩高な加工糸を使うため、極めて柔軟性とドレープ性及びソフト感に優れたものとなる。
【００２９】
エレメント取付部Ｂに配される２ウェールＷ２  ，Ｗ３  の固定用鎖編糸１１，１１をファスナーテープ４を構成する他の全ての編糸１〜３，１２，１３よりも太くしている。本実施例にあっては、前記固定用鎖編糸１１，１１にもマルチフィラメント糸が使われている。因みに本実施例にあって、１本の固定用鎖編糸１１として実質的に撚りのない１本のマルチフィラメント糸条を使っており、そのマルチフィラメント糸条の太さは２００ｄＴｅｘとされ、１本の固定用鎖編糸１１のトータル太さを従来の太さと変わらずに設定している。しかし、本実施例における固定用鎖編糸１１のトータルフィラメント数は１００本であり、その各フィラメントの単繊維繊度は２．０ｄＴｅｘと従来のフィラメントの単繊維繊度よりも１／４以下の繊度となっている。
【００３０】
このとき、エレメント取付部Ｂの固定鎖編糸１１，１１、緯挿入編糸１２、逆挿入編糸１３の各単繊維繊度はテープ主体部の糸より１．５〜５．０倍の太いフィラメントを用いることが好ましく、一方でテープ主体部Ａも含めウェールを構成する鎖編、トリコット編は上述の通りの単繊維繊度のフィラメントを用いている。かかる太さをもつ構成糸条及びその単繊維繊のフィラメントを用途などに応じて適宜組み合わせることにより、ファスナーテープの長手方向に対する柔軟性が確保され、しかもソフト感に優れた状態となり、一方で緯方向に対してはある程度の腰をもたせることより、ストリンガーとしての感触性、ドレープ性と更にはスライダーとの摺動性が向上され、またスライドファスナーの製造工程に発生しやすいシワや折れ、或いは硬直性などが改善される。他方においては、固定用編糸が多フィラメントで構成されるため、エレメントの締付力と安定性が向上し、エレメント噛合部全体が柔軟で且つソフトになる相乗効果がある。更には、各糸条を構成するマルチフィラメントの単繊維繊度が通常品の２．０〜４．０倍も近くに細くなっているため、繊維空間が透けて見えなくなり、緻密な組織構造をもったストリンガーが得られる。
【００３１】
また、本実施例にあっては、上記エレメント取付部Ｂの最もテープ主体部側のエレメント固定用のウェールＷ３  に隣接するテープ主体部ＡのウェールＷ４  のテープ刺通方向の厚みを大きくして、仮に隠しスライドファスナーに対して左右のエレメント列ＥＲの噛合を外すような強い力が加わったとしても、前記ウェールＷ４  同士の密接状態を維持するようにしている。そのため、本実施例では同ウェールＷ４  を形成する編糸に太い糸条を使うとともに、そのウェール幅を狭くすべく左右から締付ける編構造を採用している。しかして、そこに使われる構成フィラメントの単繊維繊度もまた他のウェールに使われるフィラメントと同じように細い。
【００３２】
上述のとおり、本実施例によるファスナーテープは、１−０／０−１の鎖編糸１，１’，１１と、テープ主体部Ａの地組織を構成する上記１−２／１−０のトリコット編糸２と、上記０−０／３−３の緯挿入編糸１２と、同緯挿入編糸１２と交差して緯挿入される２−２／０−０の逆緯挿入編糸１３との４種類の編組織により構成される。因みに、本実施例における前記鎖編糸１’は太さが８４ｄＴｅｘである２本のマルチフィラメント糸からなり、そのトータル太さは８４×２（１６８）ｄＴｅｘであって、そのトータルフィラメント数は１４４本である。これを従来の同一太さをもつマルチフィラメント糸（１６８ｄＴｅｘ、３６フィラメント）と比較すると、その構成フィラメントの単繊維繊度は従来の１／４と極めて細いフィラメントであることが理解できる。このように、従来と同一太さの鎖編糸１’にも、本発明による細繊度のフィラメントからなるマルチフィラメント糸を使うことにより、エレメント取付部Ｂと隣接するテープ主体部Ａとの境界部における剛直性を小さくすることができ、柔軟性が確保される。
【００３３】
また、本実施例にあっては、上記エレメント取付部Ｂに配される１−０／０−１の鎖編糸１，１’，１１及び１−２／１−０のトリコット編糸２には、乾熱収縮率が８〜２０％である高収縮性の糸条が使われている。一方、テープ主体部Ａに配される１−０／０−１の鎖編糸１，１’，１１及び１−２／１−０のトリコット編糸２には、乾熱収縮率が７〜１３％のエレメント取付部Ｂに配される上記鎖編糸１，１’，１１及び１−２／１−０のトリコット編糸２よりも小さな収縮性の糸条が使われている。このように、緯挿入編糸を除くエレメント取付部Ｂのウェールを構成する経編糸の乾熱収縮率を、テープ主体部Ａの同じく緯挿入編糸を除くウェールの構成糸条をの乾熱収縮率よりも大きくすることにより、エレメント取付部Ｂにおいてエレメントの固定がしっかりとなされ、テープ形態も安定すると同時に、テープ主体部Ａにおける所望の柔軟性とドレープ性が得られる。
【００３４】
さて、以上の構成を備えた本発明による編込み隠しスライドファスナーによれば、ファスナーテープ４の全体にマルチフィラメント糸が使われており、特にエレメント取付部Ｂ及び一部の緯挿入編糸１２，１３や図示せぬサテン編糸などの緯糸を除くファスナーテープ４の全体に、１〜２ｄＴｅｘという極めて細い単繊維繊度からなるマルチフィラメント糸を使っているため、全体が柔軟性に富み、同時にドレープ性とソフト感に優れたスライドファスナーが得られる。
【００３５】
また、上記ウェールＷ４  と同ウェールＷ４  に隣接するテープ主体部ＡのウェールＷ５  の断面形状をテープ主体部Ａの他のウェールよりも大きく形成すると同時に、それらのウェールＷ４  ，Ｗ５  を緯挿入編糸１２及び逆緯挿入編糸１３をもって引き締めているため、各ウェールＷ４  ，Ｗ５  の厚みが他の地組織を構成するウェールよりも厚くなり、前記横引き力が加わったときに、縫製部の縫糸のループが同ウェールＷ４  ，５  に引っ掛かり、それ以上は移動せず、ファスナーテープ４の折曲部Ｄがそれ以上拡開することがなく、外部から連続エレメント列ＥＲをより見えにくくする。また、上記ウェールＷ４  ，Ｗ５  間に形成される溝形態も明確に表出するようになり、被着体に対する縫製作業が容易となる。このときの溝幅は、１〜１．５ｍｍ程度であることが被着体との間の縫製開きを生じさせないため好ましい。
【００３６】
表１は、上記実施例による隠しスライドファスナーと従来の隠しスライドファスナーとの柔軟性及びスライダーの摺動抵抗の試験結果を示している。なお、柔軟度試験は「ＪＩＳ  Ｌ１０１８  ６．２２．４」のハートループ法に準じて行い、スライダーの摺動抵抗は「ＪＩＳ  Ｓ−３０１５」により行った。また試料には、上記実施例及び従来のファスナーテープにおいて、テープ全体のウェールを構成する経糸（鎖編糸、トリコット編糸）に８４ｄＴｅｘの同じ太さのマルチフィラメント糸条を使い、緯挿入編糸には１００ｄＴｅｘの同じ太さのマルチフィラメント糸条を使った。
【００３７】
ただし、実施例のファスナーテープの経糸は、７２本のフィラメントから構成された８４ｄＴｅｘの太さをもつマルチフィラメント糸条であり、従来のファスナーテープの経糸には、２４本のフィラメントからなる同じく８４ｄＴｅｘの太さをもつマルチフィラメイント糸条を使っている。また緯挿入編糸には、本実施例のマルチフィラメント糸条が４８本のフィラメントからなり、従来のマルチフィラメントは２４本のフィラメントから構成されている。すなわち、本実施例の経糸の構成フィラメントの単繊維繊度は１．６７ｄＴｅｘ、緯糸の単繊維繊度は２．０８ｄＴｅｘであるのに対して、従来の経糸の単繊維繊度は３．５ｄＴｅｘ、緯糸の単繊維繊度は４．１７ｄＴｅｘであって、実施例の経糸は従来の１／２以下であり、実施例の緯糸は従来の１／２弱の太さである。
【００３８】
表１によっても明らかなように、上記実施例による編込隠しスライドファスナーの柔軟性は表裏共に従来の６０％も柔らかくドレープ性に富むものとなり、スライダーの摺動性については従来の半分近くにもなっている。この結果を見ても理解できるように、前述のごとく柔軟性と摺動性に優れた本実施例のスライド経ファスナーは、近年流行している柔軟な衣服に縫製により取り付けるとき、衣服の生地に良く馴染むため縫製がしやすく、しかも製品となったのちにも、スライドファスナー部分が身体の線に沿って湾曲し、突っ張った感じがない。また、スライダーによる開閉操作も軽いタッチで円滑に行えるようになった。
【００３９】
【表１】
2004351085.tif 000003
【００４０】
図４は上記実施例と同様に連続状のコイルエレメントをファスナーテープの編成と同時に編み込んで得られるストリンガーの第２実施例を示す全体の経編組織図である。ただし、この実施例に係るストリンガーは上記実施例のごとく隠しスライドファスナー用のストリンガーと異なり、通常のスライドファスナー用のストリンガーである。
【００４１】
すなわち、この第２実施例ではファスナーテープに編み込まれる連続状エレメント列ＥＲの各エレメントＥの噛合頭部Ｅｈを編込時から、ファスナーテープのエレメント取付部Ｂの端縁から外側に延出させて、各上下脚部Ｅｌを固定用鎖編糸１１をもってファスナーテープの地組織に締め付けて固定している。更に、この実施例では、同図に示すごとくテープ主体部Ａの緯挿入編糸３及びエレメント取付部Ｂの緯挿入編糸１２の編組織を０−０／４−４とするとともに、逆緯挿入編糸１３の編組織を３−３／０−０としている。なお、これらのテープ幅方向に延在する糸条としては、図示せぬサテン編糸などを採用することもできる。他の組織は上記実施例と実質的に変わるところがない。
【００４２】
この第２実施例にあっても、ウェールを構成する鎖編糸１及び固定用鎖編糸１１及びトリコット編糸２と、テープ主体部Ａ及びエレメント取付部Ｂに配され、ファスナーテープの幅方向に延在する緯挿入編糸３，１２及び逆緯挿入編糸１３とには、図１に示した上記実施例と同様に、全てが多数の細いフィラメントから構成されたマルチフィラメント糸条が使われている。更にこの実施例にあっても前記エレメント取付部Ｂを構成する糸条の乾熱収縮率が１５％に設定され、テープ主体部Ａを構成する糸条の乾熱収縮率を１０％と設定して、エレメント取付部Ｂを構成する糸条の乾熱収縮率をテープ主体部Ａを構成する糸条の乾熱収縮率よりも収縮率を大きくしている。また、この実施例ではファスナーテープの幅方向に延在する緯糸のみならず、エレメント取付部Ｂに配されるエレメント固定用鎖編糸１１にも、嵩高性のあるテクスチャードヤーンを用いている。
【００４３】
かかる構成により、この第２実施例によるストリンガーにあっても、全体が柔軟性とソフト感に優れており、例えば柔らかな子供衣料などに縫製により取り付けるときも生地に馴染んでよくフィットし、特にファスナーテープの幅方向に延在する緯糸のみならず、エレメント取付部Ｂに配されるエレメント固定用鎖編糸１１にも、嵩高性のあるテクスチャードヤーンを用いているため、スライドファスナーの裏面が肌に触れたとしてもソフトであって硬直感を与えない。
【００４４】
図５は、織成により得られる本発明の第３実施例である織ファスナーテープの組織を模式的に示している。図示例によるファスナーテープは、緯糸が経糸の同一開口内をキャリアをもって往復させることにより一回の緯打ちを完了させる細幅織機を使って織成される。そのため、通常、一回に緯打ちされる緯糸は２本の糸条により構成される。図示例にあっても、緯糸２２は２本の糸条が引き揃えられた状態で１本の緯糸を構成している。テープ主体部Ａは３／１の綾織組織により織成され、エレメント取付部Ｂは変り織組織をもって袋（筒状）に織成されるとともにその筒内に織成と同時に編紐や撚紐からなる芯紐２３を挿通一体化して芯部Ｃを形成している。
【００４５】
経糸２１及び前記緯糸２２は、双方ともに多数のフィラメントからなるマルチフィラメント糸条か使われている。この実施例にあっても、経糸２１及び緯糸２２を構成する各フィラメントの単繊維繊度を、従来のマルチフィラメント糸条の構成フィラメントの単繊維繊度の１／４以下としている。因みに、経糸２１にはトータル太さが１６７ｄＴｅｘで９６本のフィラメントから構成されるマルチフィラメント糸条が使われ、緯糸２２には経糸２１と同じ太さのマルチフィラメント糸条が使われているが、上述のごとく緯糸２２は２本の糸条から構成されるため、トータル太さは経糸２１の２倍の太さとなり、しかもそれらを構成するフィラメントのトータル本数は前記経糸２１のトータル本数の経糸２１と同じく９６本のフィラメントから構成されている。これを単繊維繊度に換算すると、経糸２１の構成フィラメントの単繊維繊度は１．７４ｄＴｅｘ、緯糸２２の構成フィラメントの単繊維繊度は３．４８ｄＴｅｘとなるが、従来の経糸及び緯糸の単繊維繊度の１／４以下である。
【００４６】
一方、ファスナーテープのエレメント取付部Ｂにテープの織成と同時に織り込まれる上記芯紐２３に使われる糸条も、他の構成糸条と同様に柔軟性の大きいマルチフィラメント糸条が使われている。このマルチフィラメント糸条にあっても、その構成フィラメントの単繊維繊度を５ｄＴｅｘ程度の細い繊度のフィラメントとしている。このように極めて細いフィラメントから構成されるマルチフィラメント糸条を使うため、芯紐自体に柔軟性と可撓性を付与することができ、スライドファスナーの全体をも柔軟にする。更に、本実施例によれば経糸２１及び緯糸２２の全てに、嵩高加工がなされたテクスチャードヤーンを用いている。そのため、通常、冷たい感じのある織ファスナーテープに極めて暖かでソフトな感触を与えることができ、一見して織テープとは思えない、柔軟でドレープ性に富み、且つソフト感にも優れたスライドファスナーを得ることができる。
【００４７】
前記エレメント取付部Ｂには上記芯部Ｃに沿って多数の単独エレメントＥが一定の間隔をおいて取り付けられてストリンガーを構成する。このときに取り付けられるエレメントＥの材質はポリエステル樹脂などの熱可塑性樹脂や金属である。熱可塑性樹脂の取付けは、ファスナーテープを射出金型に通しながら溶融樹脂を同金型内に射出してエレメントＥを成形すると同時にファスナーテープの芯紐部Ｃに融着一体化する。また金属製エレメントＥの取付けは、個々のエレメントＥを予め製造しておき、その上下脚部Ｅｌをファスナーテープの芯紐部Ｃに加締めなどによって固着一体化する場合と、Ｙ字状の異形断面をもつ金属線材を切断するとともに、噛合頭部Ｅｈや脚部Ｅｌを成形しながら、ファスナーテープの芯紐部Ｃに上下脚部を加締めて連続的にファスナーテープに固着一体化する場合とがある。
【００４８】
図６は他の織ファスナーテープの構造例を模式的に示している。この例によるファスナーテープもテープ主体部Ａには図５と同じ３／１の綾織組織が採用されており、エレメント取付部Ｂの芯紐部Ｃ以外の領域には平織組織が採用されている。また、前記芯紐部Ｃには２本の芯紐２３を引き揃えて、３本の緯糸（双糸）２２を跨がり、次いで１本の緯糸２２を潜り、これを繰り返してファスナーテープに織り込まれている。この例にあっても、使われる糸条は全てマルチフィラメント糸条であり、またそのマルチフィラメント糸条を構成する多数のフィラメントの単繊維繊維度も上記実施例と同様に極めて細いフィラメントを使っている。
【００４９】
こうして得られたファスナーテープから製造されるスライドファスナーも、上記実施例による経編ファスナーテープと同様に、極めて柔軟性とソフト感に富むため、薄手で柔らかな衣料品に対しても良く馴染み、スライドファスナーを生地に縫製にあたってもミシン針を損傷させることなく生地の縫着線に沿って円滑に縫製することができる。
【００５０】
図１〜図４に示した上記第１及び第２実施例の経編テープにあっては合成樹脂製のモノフィラメントからなるコイル状の連続エレメントがファスナーテープの編成と同時に編み込まれており、また図５及び図６に示すファスナーテープにあっては合成樹脂又は金属製のエレメントＥを射出成形又は加締めにより個々に取り付けているが、織ファスナーテープの織成時に前述のモノフィラメントからなるエレメントを連続して織り込んで取り付けることもでき、或いは経編ファスナーテープに個々にエレメントを取り付けることもできる。更には、図７及び図８に示すように、経編又は織ファスナーテープにモノフィラメントから成形された多数の連続するエレメント列ＥＲを縫工により取り付ける場合もある。この図７及び図８に示したストリンガーにあっては、コイル状に成形されたエレメント列ＥＲの中空部に芯紐１４が挿通されている。縫工は、各エレメントＥの上下脚部を縫糸１５をもって締め付けるようにして、芯紐１４とファスナーテープとを一緒に縫着する。
【００５１】
このように、本発明に係るファスナーテープ及びストリンガーには、多様な編織組織を採用することができるとともに、そのファスナーテープに取り付けられるエレメントについても様々な材質、形状又は構造のものが選択でき、その使われる素材も用途により金属と合成樹脂が任意に使い分けられるものであって、上記実施例には限定されない。
【図面の簡単な説明】
【図１】本発明の編込み隠しスライドファスナー用のストリンガーの編み構造例を示す全体の経編組織図である。
【図２】前記ストリンガーの個々の編糸ごとの経編組織図である。
【図３】同ストリンガーから得られた隠しスライドファスナーを模式的に示す横断面図である。
【図４】前記ストリンガーの変形例を示す全体の経編組織図である。
【図５】本発明の織込みスライドファスナー用のストリンガーの織構造例を模式的に示す全体の織組織図である。
【図６】前記ストリンガーの変形例を模式的に示す全体の織組織図である。
【図７】連続状エレメント列が縫工により取り付けられた経編ストリンガーの取付構造例を模式的に示す横断面図である。
【図８】連続状エレメント列が縫工により取り付けられた織ストリンガーの取付構造例を模式的に示す横断面図である。
【符号の説明】
１，１’        鎖編糸（経糸）
２              トリコット編糸（経糸）
３，１２        緯挿入編糸（緯糸）
４，４’        ストリンガー
１１            固定用鎖編糸
１３            逆緯挿入編糸（緯糸）
１４            芯紐
１５            縫糸
２１            経糸
２２            緯糸
２３            芯紐
Ａ              テープ主体部
Ｂ              エレメント取付部
Ｃ              芯紐部
Ｅ              エレメント
Ｅｈ            噛合頭部
Ｅｌ            脚部
Ｅｃ            連結部
ＥＲ            ファスナーエレメント列
Ｗ，Ｗ１  〜Ｗ１３  ウェール
【図１】
2004351085.tif 000004
【図２】
2004351085.tif 000005
【図３】
2004351085.tif 000006
【図４】
2004351085.tif 000007
【図５】
2004351085.tif 000008
【図６】
2004351085.tif 000009
【図７】
2004351085.tif 000010
【図８】
2004351085.tif 000011